(57)【特許請求の範囲】
【請求項１】
有機系紫外線吸収剤を基材に含有させた防虫用樹脂組成物であって、該基材は、波長３６０〜８３０ｎｍの範囲における光線透過率が８０％以上で、ＴＧ／ＤＴＡ分析器を用いて１０℃／ｍｉｎの昇温速度で、１００ｍｌ／ｍｉｎ空気雰囲気下で測定したときの重量減少開始温度が１９０℃以上であるシリコーンゴムであることを特徴とする防虫用樹脂組成物。
【請求項２】
前記有機系紫外線吸収剤がベンゾトリアゾール系化合物またはベンゾフェノン系化合物から選ばれる少なくとも１種である請求項１に記載の防虫用樹脂組成物。
【請求項３】
請求項１または２に記載の防虫用樹脂組成物を用いて成形したことを特徴とする成形体。
【請求項４】
請求項３に記載の成形体からなるブラックライト用防虫フィルター。
【発明の詳細な説明】
【０００１】
【発明の属する技術分野】
本発明は、防虫作用を有する樹脂組成物及びそれを用いた成形体に関し、より詳細には、照明設備などから発する光のうち紫外線領域の波長は遮蔽し、且つ可視光領域の波長は透過する樹脂組成物及びそれを用いた成形体に関するものである。
【０００２】
【従来の技術】
飲食店や屋外スポーツ施設、道路、工場などでの夜間照明は不可欠なものであるが、かかる照明に誘われて昆虫類が集まる結果、食物や商品に昆虫が混入したり、人に不快感を与え、時には刺されるといった事態が生じていた。このため、電撃殺虫器の設置や昆虫が集まりにくい黄色のフィルムの窓への貼着などが行われていたが、防虫効果としては充分ではない。また商店などによっては殺虫剤の散布が頻繁に行われれていたが、食品への影響や窓の汚れが問題となる。
【０００３】
他方、夜間照明に集まる昆虫類の大半が、紫外線領域の波長（昆虫の感応度ピークは３５０〜３６０ｎｍ）に反応して集まることは既に知られている。そこで、これまでから紫外線領域の波長をカットする技術が種々提案されている。例えば、特開昭６２−４８７６４号公報では、基材に紫外線吸収剤と昆虫阻害用の臭気物質を含有させた防虫用の樹脂組成物が提案されている。また特開昭６２−２７８９３１号公報では、３８０ｎｍ以下の波長の光透過を実質上阻止し、４００〜４８０ｎｍの波長の光透過率を３０％以下とし、５８０ｎｍ以上の波長の光透過を実質上阻止しないシートが提案されている。
【０００４】
これら提案されている技術によれば、ある程度の防虫効果は得られるものの、使用している基材樹脂の光線透過率が低いため、照明効果が低下するといった問題があった。また発熱を伴う照明器具などに防虫フィルムを装着した場合に耐熱性などの点から耐久性に問題があった。
【０００５】
【発明が解決しようとする課題】
本発明は、前記従来の問題に鑑みなされたものであり、その目的は優れた防虫作用を有し、しかも照明効果を阻害することがない成形体の成形などに用いる防虫用樹脂組成物を提供することにある。
【０００６】
また本発明の目的は、耐熱性に優れた防虫用成形体などに用いる防虫用樹脂組成物を提供することにある。
【０００７】
【課題を解決するための手段】
本発明によれば、有機系紫外線吸収剤を基材に含有させた防虫用樹脂組成物であって、該基材は、波長３６０〜８３０ｎｍの範囲における光線透過率が８０％以上で、ＴＧ／ＤＴＡ分析器を用いて１０℃／ｍｉｎの昇温速度で、１００ｍｌ／ｍｉｎ空気雰囲気下で測定したときの重量減少開始温度が１９０℃以上であるシリコーンゴムであることを特徴とする防虫用樹脂組成物が提供される。
【０００９】
成形体としたときの光線透過などの点から前記有機系紫外線吸収剤は、ベンゾトリアゾール系化合物またはベンゾフェノン系化合物から選ばれる少なくとも１種であることが望ましい。
【００１０】
また本発明によれば、前記記載の防虫用樹脂組成物を用いて成形したことを特徴とする成形体が提供される。
【００１１】
【発明の実施の形態】
本発明者等は、照明効果を低下させずに優れた防虫効果を発揮する成形体などに用いる樹脂組成物に関して鋭意検討した結果、光線透過率が高く、且つＴＧ／ＤＴＡ分析器を用いて所定の測定条件下で測定した重量減少開始温度が特定温度以上である基材に紫外線吸収剤を含有させればよいことを見出し本発明をなすに至った。
【００１２】
本発明の大きな特徴は、紫外線吸収剤を含有させる基材として、波長３６０〜８３０ｎｍの範囲における光線透過率が８０％以上で、前記重量減少開始温度が１９０℃以上のものを使用しことにある。かかる構成とすることで、照明効果を低下させずに優れた防虫効果が得られるのである。より好ましい光線透過率は９０％以上であり、さらに好ましくは９５％以上である。またより好ましい重量減少開始温度は２００℃以上であり、さらに好ましい重量減少開始温度は２３０℃以上である。
【００１３】
これまで防虫シートなどの基材樹脂としてアクリル系樹脂やポリ塩化ビニル、ポリカーボネートなどが用いられてきた。これら樹脂の透過率は可視光域の高波長域では８０〜９０％程度であるが、低波長域（４００ｎｍ以下）では急激に落ちる傾向にあった。例えば、図１を参照して、図１は光線透過率（％）を縦軸、波長（ｎｍ）を横軸として、波長による光線透過率の変動を示した図である。図１によれば、ポリメチルメタクリレート（ＰＭＭＡ）の透過率は、波長が４１０ｎｍ以上では約９０％を保っているが、波長が４１０ｎｍ以下になると急激に低くなる。またポリカーボネート（ＰＣ）の透過率にも同様の傾向が見られ、波長が４２０ｎｍ以上では約８８％を保っているが、波長が４２０ｎｍ以下になると一層急激に低くなる。一般に人間の目が光として感じる波長範囲の下限は３６０〜４００ｎｍ程度であるから、上記従来の基材樹脂を使用した場合、可視光線の低波長域が遮断されることになり、かかる基材樹脂を用いた防虫シートなどを照明器具に装着すると照明効果が低下することになる。一方、図１において、シリコーンゴムの透過率は、波長３６０〜８３０ｎｍの全域で約９２％を保持しており、かかるゴムを基材として用いた防虫シートなどでは、照明器具に装着しても照明効果が低下することはない。
【００１４】
なお、本発明において光線透過率は、透過法による吸光度測定器「Ｕ−４０００」（日立製作所社製）を用いて測定した値である。
【００１５】
また前記重量減少開始温度は、ＴＧ／ＤＴＡ分析器（ＳＥＩＫＯ社製「ＳＳＣ−５０００」）を用いて、昇温速度が１０℃／ｍｉｎ、雰囲気が空気（１００ｍｌ／ｍｉｎ）、測定温度範囲３０〜６００℃の測定条件下で試料重量を経時的に測定し、当該重量が減少開始する温度をいう。図２に、上記ＴＧ／ＤＴＡ分析器による測定結果を表すチャートを示す。実線が試料の重量変化（ＴＧ）、破線が試料の温度変化、一点鎖線が試料と基準物質との温度差変化（ＤＴＡ）を示している。温度が上昇し始めても試料重量は一定重量を保っているが、ある温度（図２の場合ではＡ点：２００℃）を超えると試料重量が減少し始める。このときの温度が重量減少開始温度である。
【００１６】
本発明で使用する基材としては、波長３６０〜８３０ｎｍの範囲における光線透過率が８０％以上のもので、重量減少開始温度が１９０℃以上のシリコーンゴムが、好ましくは液状シリコーンゴム（ＬＳＲ）が使用される。
【００１７】
本発明に使用する紫外線吸収剤としては、前記基材との相溶性又は基材中での分散性、成形体としたときの光線透過率を考慮して有機系紫外線吸収剤が使用できる。
【００１８】
前記有機系紫外線吸収剤としては、例えばベンゾトリアゾール系化合物、ベンゾフェノン系化合物、サリチル酸系化合物、シアノアクリレート系化合物などを挙げることができる。
【００１９】
ベンゾトリアゾール系化合物としては、例えば２−（２' −ヒドロキシ−５' −メチルフェニル）−ベンゾトリアゾール、２−（２' −ヒドロキシ−５' −エチルフェニル）−ベンゾトリアゾール、２−（２' −ヒドロキシ−５' −プロピルフェニル）−ベンゾトリアゾール、２−（２' −ヒドロキシ−５' −ヘキシルフェニル）−ベンゾトリアゾール、２−（２' −ヒドロキシ−３' −ｔ−ブチル−５' −エチルフェニル）−ベンゾトリアゾール、２−（２' −ヒドロキシ−５' −ｔ−ブチル−３' −エチルフェニル）−ベンゾトリアゾール、２−（２' −ヒドロキシ−５' −エチルフェニル）−５−クロロ−ベンゾトリアゾール、２−（２' −ヒドロキシ−３' ，５' −ジ−ｔ−ブチルフェニル）−５−クロロ−ベンゾトリアゾール、２−（２' −ヒドロキシ−５' −エチルフェニル）−５−メトキシ−ベンゾトリアゾール、２−（２' −ヒドロキシ−５' −エチルフェニル）−５−シアノ−ベンゾトリアゾール、２−（２' −ヒドロキシ−５' −エチルフェニル）−５−ｔ−ブチル−ベンゾトリアゾール、２−（２' −ヒドロキシ−５' −エチルフェニル）−５−ニトロ−ベンゾトリアゾールなどが挙げられるが、特にこれらに限定されるものではない。
【００２０】
ベンゾフェノン系化合物としては、例えば２−ヒドロキシ−４−メトキシベンゾフェノン、２−ヒドロキシ−４−ｎ−オクトキシベンゾフェノン、２−ヒドロキシ−４−メトキシ−２' −カルボキシベンゾフェノン、２、４−ジヒドロキシベンゾフェノン、２，２' −ヒドロキシ−４，４' −ジメトキシベンゾフェノン、２−ヒドロキシ−４−ベンゾイルオキシベンゾフェノン、２，２' −ヒドロキシ−４−メトキシ−５−スルホンベンゾフェノン、２，２' ，４，４' −テトラヒドロキシベンゾフェノン、２，２' −ヒドロキシ−４，４' −ジメトキシ−５−ナトリウムスルホベンゾフェノン、４−ドテシスオキシ−２−ヒドロキシベンゾフェノン、２−ヒドロキシ−５−クロロベンゾフェノンなどが挙げられるが、特にこれらに限定されるものではない。
【００２１】
サリチル酸系化合物としては、例えばフェニルサリシレート、ｐ−ｔ−ブチルフェニルサリシレート、ｐ−オクチルフェニルサリシレートなどが挙げられるが、これらに限定されるものではない。
【００２２】
シアノアクリレート系化合物としては、例えば２−エチルヘキシル−２−シアノ−３，３' −ジフェニルアクリレート、エチル−２−シアノ−３，３' −ジフェニルアクリレートなどが挙げられるが、これらに限定されるものではない。
【００２３】
上記有機系紫外線吸収剤の中でもベンゾトリアゾール系化合物であることが好ましく、さらには２−（２' −ヒドロキシ−３' ，５' −ジ−ｔ−ブチルフェニル）−５−クロロ−ベンゾトリアゾールであることがより好ましい。
【００２５】
前記紫外線吸収剤の添加量は特に限定はなく、本発明の組成物を用いた成形体の用途や厚み、紫外線吸収剤の種類などから適宜決定すればよい。一般的には基材１００重量部に対して０．０１〜１０重量部が好ましく、さらには０．１〜３重量部がより好ましい。
【００２６】
本発明の樹脂組成物には、本発明の効果を阻害しない範囲において、必要により帯電防止剤、可塑剤、熱安定剤、滑剤、顔料、染料、架橋剤、粘着付与剤、補強剤、難燃剤、防腐剤、防カビ剤などの添加剤をさらに添加してもよい。
【００２７】
前記紫外線吸収剤及びその他必要により添加される添加剤を前記基材中に分散させて本発明の樹脂組成物が得られる。分散方法に特に限定はなく、基材の種類や紫外線吸収剤の種類及び大きさなどを考慮し従来公知の分散方法から適宜選択して決定すればよい。例えば基材としてシリコーンゴムを用いる場合には、紫外線吸収剤を少量のシリコーンオイル又は液状シリコーンゴム（ＬＳＲ）に予め溶解又は分散させて、その後この溶解液又は分散液を基材となるシリコーンゴムに混合して撹拌することにより基材シリコーンゴム中に紫外線吸収剤を均一に分散させることができる。
【００２８】
上記作製された樹脂組成物は、従来公知の成形方法により成形体とし得る。成形方法としては、基材として熱硬化性樹脂を使用する場合には注型法や圧縮成形法、トランスファー成形法、射出成形法などを用いることができ、基材樹脂として熱可塑性樹脂を使用する場合には、ロール成形法や圧縮成形法、射出成形法、押出成形法などを用いることができ、基材として合成ゴムを使用する場合には、上記熱硬化性樹脂の場合と同様の成形法を用いることができる。また他の成形方法としては、ガラス板などの透明板の間に紫外線吸収剤を分散させた本発明の樹脂組成物を注ぎ込み、それを硬化させて最終製品としてもよい。
【００２９】
得られる成形体の形状としては特に限定はなく、例えばシートやフィルム、板、網体、パンチングシートなど成形体の用途に応じて種々の形状とすればよい。
【００３０】
また、前記樹脂組成物を照明器具などに直接塗布又はスプレーして、照明器具の表面に塗膜を形成させてもよい。この場合の塗膜厚さは１〜１００ミクロンの範囲とするのが好ましい。
【００３１】
本発明の防虫用樹脂組成物を用いて成形した成形体の具体的使用形態としては、飲食店や屋外施設、道路、工場などで使用される夜間照明具、クルマのヘッドライト、あるいは窓やドアなどに用いられるガラスや樹脂板に当該成形体を装着、貼着することが挙げられる。もちろん上記夜間照明具やクルマのヘッドライト、ガラス、樹脂板などに当該樹脂組成物を直接塗布又はスプレーしてもよい。
【００３２】
【実施例】
以下、実施例および比較例によって本発明をさらに詳細に説明するが、本発明はこれらにより何ら限定されるものではない。なお特に断りのない限り、実施例および比較例に記載された「部」は重量部を、「％」は「重量％」を示すものとする。
【００３３】
実施例１
有機系紫外線吸収剤である２−（２' −ヒドロキシ−３' ，５' −ジ−ｔ−ブチルフェニル）−５−クロロ−ベンゾトリアゾール５０部をシリコーンオイル１００部に添加し、３本インクロールで撹拌混合しペースト状の混合物を作製した。次にその混合物１．５部を、基材としての液状シリコーンゴム（「ＬＳＲ」、光線透過率：９２％、重量減少開始温度：２００℃）９０部に添加し撹拌混合して、前記紫外線吸収剤をＬＳＲ中に均一分散させた。これを８０℃のオーブンに１時間入れて前記有機系紫外線吸収剤をＬＳＲに完全に溶解させた。次に硬化剤である白金を０．０１ｗｔ％含む硬化溶液１０部を加え、真空脱泡を行った後、厚さ１ｍｍの長方形に成形して２３℃で２４時間硬化させて防虫フィルターを作製した。
【００３４】
前記防虫フィルターをブラックライト（「ＦＬ２０Ｓ・ＢＬＢ」東芝社製）及び蛍光管（「メロウホワイト  ＦＬ２０ＳＳ−Ｎ／１８」東芝社製）に一層となるように巻き付けて、下記環境下で捕獲した昆虫の数を測定した。同時に、比較のため前記防虫フィルターを巻き付けないブラックライト及び蛍光管についても実験を行った。結果を合わせて表１、２、３に示す。
【００３５】
なお使用したブラックライト及び蛍光管の分光波長を図３、４にそれぞれ示す。かかる図から理解されるように、ブラックライトは可視光域の低波長側にピークを有する光源であり、蛍光管は可視光域の全体にわたってピークを有する光源である。
【００３６】
実験環境１
実験日：' ９８．１１．２５
場所：石垣島  道路沿いの野原
温度／湿度：２８℃／８０％
天候：曇りのち雨（強風）
照明具：ブラックライト
実験環境２
実験日：' ９８．１１．２６
場所：石垣島  道路沿いの野原
温度／湿度：２５℃／７０％
天候：曇り（強風）
照明具：蛍光管（19:00 〜0:00）及びブラックライト（0:00〜2:30）
【００３７】
【表１】
0004328402.tif 000002
【００３８】
照明具としてブラックライトを用いた場合、防虫フィルターを装着しなかったときの昆虫捕獲数は１１２匹であるのに対し、防虫フィルターを装着したときのそれは１２匹と前者のわずか１１％であった。
【００３９】
【表２】
0004328402.tif 000003
【００４０】
照明具として蛍光管を用いた場合、防虫フィルターを装着しなかったときの昆虫捕獲数は１４４９匹であるのに対し、防虫フィルターを装着したときのそれは３３１匹と前者の２３％であった。
【００４１】
【表３】
0004328402.tif 000004
【００４２】
照明具を蛍光管からブラックライトに取り替え同様に実験したところ、防虫フィルターを装着しなかったときの昆虫捕獲数は５４８匹であるのに対し、防虫フィルターを装着したときのそれは７匹と前者のわずか１％であった。
【００４５】
実施例２
実施例１のシリコーンオイルに代えてＬＳＲを使用した以外は実施例１と同様にして防虫フィルターを作製した。
【００４６】
実施例３
実施例１のＬＳＲに代えてシリコーン樹脂（光線透過率：９０％、重量減少開始温度：２００℃）を使用した以外は実施例１と同様にして防虫フィルターを作製した。
【００４７】
実施例４
実施例１のシリコーンオイルに代えてＬＳＲを使用し、実施例１のＬＳＲに代えてシリコーン樹脂（光線透過率：９０％、重量減少開始温度：２００℃）を使用した以外は実施例１と同様にして防虫フィルターを作製した。
【００４８】
実施例５
実施例１のＬＳＲに代えてシリコーンゲル（光線透過率：９０％、重量減少開始温度：２００℃）を使用し、有機系紫外線吸収剤が溶解されたシリコーンオイルをシリコーンゲルに分散した後、当該シリコーンゲルを２枚のガラス板で挟み込んで成形し、その後２５℃で２４時間加熱して硬化させ防虫用板とした。
【００４９】
実施例６
実施例１のシリコーンオイルに代えてミラプル型シリコーンゴムを使用し、金型を用いて温度１７０℃、圧力１００ｋｇｆ／ｃｍ2で加熱加圧成形して防虫フィルターとした。
【００５０】
実施例７
実施例５のガラス板の代わりに透明なポリカーボネート樹脂を用いた以外は実施例６と同様にして防虫用板を作製した。
【００５１】
実施例８
実施例５において、ガラス板と透明なポリメチルメタクリレート樹脂とでシリコーンゲルを挟み込んだ以外は実施例５と同様にして防虫用板を作製した。
【００５２】
実施例９
実施例１の紫外線吸収剤が分散したＬＳＲを照明電球に直接スプレーし、２４時間電球を点灯させて電球が発する熱でＬＳＲを硬化させた。
【００５３】
実施例２〜９の防虫フィルター及び防虫板は、実施例１と同等の防虫効果を示すと共に、照明効果を低下させることもなかった。
【００５４】
【発明の効果】
本発明の樹脂組成物を用いた成形体は、優れた防虫作用を有し、しかも照明効果を阻害することがない。また、耐熱性に優れるから熱を発する照明具であっても装着又は被覆することができる。
【図面の簡単な説明】
【図１】基材の光線透過率を示す図である。
【図２】ＴＧ／ＤＴＡ分析器による測定結果を表すチャート図である。
【図３】実施例１で使用したブラックライトの分光波長を示す図である。
【図４】実施例１で使用した蛍光管の分光波長を示す図である。
【図１】
0004328402.tif 000005
【図２】
0004328402.tif 000006
【図３】
0004328402.tif 000007
【図４】
0004328402.tif 000008